(57)【要約】【課題】ステンレス鋼基板の表面に導電性酸化物からなるコート膜が形成された集電体において、ステンレス鋼基板からの集電体外部へＣｒの放出と、ステンレス鋼基板とコート膜の界面におけるＣｒ2Ｏ3層の形成とを抑制すること。【解決手段】集電体は、Ｆｅ−Ｃｒ系ステンレス鋼からなる基板と、前記基板の表面に形成された、導電性酸化物（Ａ）を含む第１コート層と、前記第１コート層の表面に形成された、導電性酸化物（Ｂ）を含む第２コート層とを備えている。前記導電性酸化物（Ａ）は、Ｌａ(Ｎｉ1-xＦｅx)Ｏ3（但し、０．１≦ｘ≦０．９）を含む。前記第１コート層の空隙率ε1と前記第２コート層の空隙率ε2との間に、ε2＜ε1の関係が成り立つ。【選択図】図１
2019087370.tif 000002
【特許請求の範囲】
【請求項１】
以下の構成を備えた集電体。
（１）前記集電体は、
Ｆｅ−Ｃｒ系ステンレス鋼からなる基板と、
前記基板の表面に形成された、導電性酸化物（Ａ）を含む第１コート層と、
前記第１コート層の表面に形成された、導電性酸化物（Ｂ）を含む第２コート層と
を備えている。
（２）前記導電性酸化物（Ａ）は、Ｌａ(Ｎｉ1-xＦｅx)Ｏ3（但し、０．１≦ｘ≦０．９）を含む。
（３）前記第１コート層の空隙率ε1と前記第２コート層の空隙率ε2との間に、次の式（１）の関係が成り立つ。
ε2＜ε1    …（１）
【請求項２】
さらに次の式（２）の関係が成り立つ請求項１に記載の集電体。
２０％≦ε1≦５０％    …（２）
【請求項３】
前記導電性酸化物（Ｂ）は、Ｌａ(Ｎｉ1-xＦｅx)Ｏ3（但し、０．１≦ｘ≦０．９）、ＭｎyＣｏ3-yＯ4（但し、０＜ｙ≦３）、及び、Ｃｏ3Ｏ4からなる群から選ばれるいずれか１以上の酸化物を含む請求項１又は２に記載の集電体。
【請求項４】
さらに次の式（３）の関係が成り立つ請求項１から３までのいずれか１項に記載の集電体。
ε2≦２０％    …（３）
【発明の詳細な説明】
【技術分野】
【０００１】
本発明は、集電体に関し、さらに詳しくは、高温型燃料電池に用いられる集電体に関する。
【背景技術】
【０００２】
高温型燃料電池の集電体には、従来、ＬａＣｒＯ3のような酸化物が用いられていた。しかし、近年、高温型燃料電池の動作温度を低下させる技術が開発されたこと、高温での耐酸化性に優れたステンレス鋼が開発されたことなどから、集電体として安価なステンレス鋼が用いられるようになってきた。しかし、ステンレス鋼はＣｒを含むため、
（ａ）集電体の表面に高抵抗のＣｒ2Ｏ3が形成される、
（ｂ）大気と反応してＣｒ含有ガスが発生し、電極劣化を誘発させる
などの課題がある。そのため、ステンレス鋼の表面を導電性の高い酸化物でコーティングする方法が検討されている。
【０００３】
例えば、特許文献１には、
（ａ）ＭｎＣｏ2Ｏ4（ｄ50＝１μｍ、比表面積＝２．３ｍ2／ｇ）、及びＬｉＮＯ3を含む油性スラリーを作製し、
（ｂ）Ｃｒを含む耐熱合金からなる板体の表面に油性スラリーを塗布し、
（ｃ）水素を含む窒素雰囲気下において、板体を８００℃で２時間還元処理し、
（ｄ）空気雰囲気下において、板体を８００℃で１２〜２４時間焼成する
固体酸化物形燃料電池用インターコネクタへの保護膜コーティング方法が開示されている。
同文献には、
（Ａ）ＬｉＮＯ3は、ＭｎＣｏ2Ｏ4の低温焼結助剤として機能する点、及び
（Ｂ）ＬｉＮＯ3添加量が２モル％である場合、断面に比較的大きな孔が観察されるのに対し、ＬｉＮＯ3添加量が３モル％では、断面に細孔がまばらに観察される点
が記載されている。
【０００４】
非特許文献１、２には、
（ａ）ＭｎＣｏ2Ｏ4スピネル酸化物のスラリーに焼結助剤としてＬｉＮＯ3を加え、
（ｂ）スクリーン印刷によりＦｅ−Ｃｒフェライト系合金の表面にスラリーを塗布し、
（ｃ）還元雰囲気下においてスピネルでコートされた試料を８００℃で２時間焼成し、
（ｄ）さらに大気中において試料を８５０℃で１０時間焼成する
ＳＯＦＣ用インターコネクタの製造方法が開示されている。
同文献には、
（Ａ）ＭｎＣｏ2Ｏ4スピネルは、低温において十分に緻密化しないのに対し、ＬｉＮＯ3を添加すると緻密なスピネルコーティングが得られる点、及び
（Ｂ）Ｆｅ−Ｃｒフェライト系合金の表面にＭｎＣｏ2Ｏ4スピネルコーティングを施すと、酸化増量が減少する点
が記載されている。
【０００５】
非特許文献３には、フェライト系ステンレス鋼の表面に、ＭｎxＣｏyＦｅ3-x-yＯ4粉末を溶射する方法が開示されている。
同文献には、
（Ａ）ステンレス鋼表面のＣｒ2Ｏ3とＭｎxＣｏyＦｅ3-x-yＯ4とが反応してＭｎ3-zＣｒzＯ4が生成する点、及び
（Ｂ）Ｃｒ2Ｏ3より電気導電率の高いＭｎ3-zＣｒzＯ4の形成により、ＡＳＲ（Area Specific Resistance）が改善される点、
が記載されている。
【０００６】
上述したように、ステンレス鋼基板を高温で保持すると、ステンレス鋼の成分であるＣｒがガスとなって放出される。このＣｒ含有ガスは、カソード劣化を引き起こす原因となる。従って、固体酸化物形燃料電池用の集電体（インターコネクタ）には、Ｃｒ含有ガスの放出を抑えることが求められる。そのため、従来から、ステンレス鋼基板の表面を緻密で低抵抗のコート材で被覆することが行われている。
ＬａＮｉＯ3系ペロブスカイト酸化物は、低抵抗であり、かつ、Ｃｒ2Ｏ3との反応に耐性がある。しかし、これをステンレス鋼基板の表面に緻密にコーティングすると、ステンレス鋼基板とコート膜との界面にＣｒ2Ｏ3層が形成される。このＣｒ2Ｏ3層が、長期使用時に抵抗上昇を引き起こす原因となっていた。
【先行技術文献】
【特許文献】
【０００７】
【特許文献１】特開２００９−１５２０１６号公報
【非特許文献】
【０００８】
【非特許文献１】Journal of Power Sources 196, 7251(2011)
【非特許文献２】Electrochemistry, 80, 155(2012)
【非特許文献３】燃料電池、12, 64(2013)
【発明の概要】
【発明が解決しようとする課題】
【０００９】
本発明が解決しようとする課題は、ステンレス鋼基板の表面に導電性酸化物からなるコート膜が形成された集電体において、ステンレス鋼基板からの集電体外部へＣｒの放出と、ステンレス鋼基板とコート膜の界面におけるＣｒ2Ｏ3層の形成とを抑制することにある。
【課題を解決するための手段】
【００１０】
上記課題を解決するために本発明に係る集電体は、以下の構成を備えていることを要旨とする。
（１）前記集電体は、
Ｆｅ−Ｃｒ系ステンレス鋼からなる基板と、
前記基板の表面に形成された、導電性酸化物（Ａ）を含む第１コート層と、
前記第１コート層の表面に形成された、導電性酸化物（Ｂ）を含む第２コート層と
を備えている。
（２）前記導電性酸化物（Ａ）は、Ｌａ(Ｎｉ1-xＦｅx)Ｏ3（但し、０．１≦ｘ≦０．９）を含む。
（３）前記第１コート層の空隙率ε1と前記第２コート層の空隙率ε2との間に、次の式（１）の関係が成り立つ。
ε2＜ε1    …（１）
【発明の効果】
【００１１】
ステンレス鋼基板の表面に形成するコート層としてＬａ(Ｎｉ1-xＦｅx)Ｏ3を用いると、他の導電性酸化物を用いた場合に比べて接触抵抗を小さくすることができる。しかし、この場合、ステンレス鋼基板とコート層との界面に高抵抗のＣｒ2Ｏ3が析出しやすい。
これに対し、コート層をＬａ(Ｎｉ1-xＦｅx)Ｏ3を含む第１コート層と、第２コート層との２層構造とし、かつ、第１コート層の空隙率ε1を第２コート層の空隙率ε1より大きくすると、緻密な第２コート層により集電体外部へのＣｒの放出が抑制される。また、ステンレス鋼基板から放出されたＣｒは、空隙率ε1の高い第１コート層の空隙内に析出する。そのため、ステンレス鋼基板からの集電体外部へＣｒの放出と、ステンレス鋼基板とコート膜の界面におけるＣｒ2Ｏ3層の形成とを同時に抑制することができる。
【図面の簡単な説明】
【００１２】
【図１】実施例１で得られた集電体の断面のＳＥＭ像である。
【発明を実施するための形態】
【００１３】
以下、本発明の一実施の形態について詳細に説明する。
［１．  集電体］
本発明に係る集電体は、以下の構成を備えている。
（１）前記集電体は、
Ｆｅ−Ｃｒ系ステンレス鋼からなる基板と、
前記基板の表面に形成された、導電性酸化物（Ａ）を含む第１コート層と、
前記第１コート層の表面に形成された、導電性酸化物（Ｂ）を含む第２コート層と
を備えている。
（２）前記導電性酸化物（Ａ）は、Ｌａ(Ｎｉ1-xＦｅx)Ｏ3（但し、０．１≦ｘ≦０．９）を含む。
（３）前記第１コート層の空隙率ε1と前記第２コート層の空隙率ε2との間に、次の式（１）の関係が成り立つ。
ε2＜ε1    …（１）
【００１４】
［１．１．  基板］
基板は、Ｆｅ−Ｃｒ系ステンレス鋼（又は、フェライト系ステンレス鋼）からなる。基板の組成は、燃料電池の使用温度域において十分な耐熱性を示すものである限りにおいて、特に限定されない。また、基板の形状も特に限定されるものではなく、目的に応じて最適な形状を選択することができる。
【００１５】
基板を構成するＦｅ−Ｃｒ系ステンレス鋼としては、例えば、
（ａ）Ｆｅ−０．０２％Ｃ−０．５０％Ｍｎ−０．２６％Ｎｉ−２１．９７％Ｃｒ−０．２２％Ｚｒ−０．０４％Ｌａ−０．４０％Ｓｉ−０．２１％Ａｌ合金、
（ｂ）Ｆｅ−０．０３％Ｃ−０．４７％Ｍｎ−０．２６％Ｎｉ−２２．１４％Ｃｒ−０．２０％Ｚｒ−０．０４％Ｌａ−０．４０％Ｓｉ−０．２１％Ａｌ合金、
（ｃ）Ｆｅ−０．０２％Ｃ−０．４８％Ｍｎ−０．３３％Ｎｉ−２２．０４％Ｃｒ−０．２０％Ｚｒ−０．０８％Ｌａ合金、
（ｄ）Ｆｅ−０．０１％Ｃ−０．１８％Ｓｉ−０．２０％Ｍｎ−２２．１％Ｃｒ−０．０９％Ａｌ−１．２０％Ｍｏ−０．２３％Ｎｂ−０．１９％Ｔｉ合金、
（ｅ）Ｆｅ−０〜０．１２％Ｃ−０〜０．７５％Ｓｉ−０〜１．００％Ｍｎ−１６．００〜１８．００％Ｃｒ−０〜０．０４０％Ｐ−０〜０．０３０％Ｓ合金、
（ｆ）Ｆｅ−２４．０％Ｃｒ−０．０３％Ｃ−０．８％Ｍｎ−０．５％Ｓｉ−０．５％Ａｌ−０．５％Ｃｕ−０．２％Ｔｉ−０．２％Ｌａ−０．０２％Ｓ−０．０５％Ｐ合金、
（ｇ）Ｆｅ−０．０２％Ｃ−０．０８％Ｓｉ−０．４６％Ｍｎ−０．３４％Ｎｉ−２１．８％Ｃｒ−０．０５％Ａｌ−０．１９％Ｚｒ−０．０５％Ｌａ合金、
（ｈ）Ｆｅ−０．０３％Ｃ−０．０１％Ｓｉ−０．２７％Ｍｎ−０．３８％Ｎｉ−２３．８％Ｃｒ−０．０１％Ａｌ−０．２５％Ｚｒ−０．０９％Ｌａ−１．９８％Ｗ合金、
（ｉ）Ｆｅ−０．０３％Ｃ−０〜０．０１％Ｓｉ−０．２７％Ｍｎ−０．３７％Ｎｉ−２３．７％Ｃｒ−０．０１％Ａｌ−０．２８％Ｚｒ−０．０７％Ｌａ−１．８０％Ｗ−０．９４％Ｃｕ合金、
などがある。
【００１６】
［１．２．  第１コート層］
［１．２．１．  組成］
第１コート層は、基板の表面に形成される。また、第１コート層は、導電性酸化物（Ａ）を含む。本発明において、導電性酸化物（Ａ）は、Ｌａ(Ｎｉ1-xＦｅx)Ｏ3（但し、０．１≦ｘ≦０．９）（以下、単に「ＬＮＦ」ともいう）を含む。
【００１７】
ＬＮＦは、導電性酸化物の中でも、接触抵抗が小さいため、基板表面に形成する第１コート層の材料として好適である。
ＬＮＦに含まれるＮｉの量が過剰になると、導電性が低下する。従って、ｘは、０．１以上である必要がある。ｘは、好ましくは、０．２以上、さらに好ましくは、０．３以上である。
同様に、Ｎｉの量が少なすぎると、導電性が低下する。従って、ｘは、０．９以下である必要がある。ｘは、好ましくは、０．８以下、さらに好ましくは、０．７以下である。
【００１８】
第１コート層は、導電性酸化物（Ａ）のみからなるものでも良く、あるいは、他の材料が含まれていても良い。他の材料を含む場合、その含有量は、接触抵抗を増大させないように、５０ｗｔ％以下、３０ｗｔ％、あるいは、２０ｗｔ％以下が好ましい。
【００１９】
［１．２．２．  厚さ］
第１コート層の厚さは、集電体の耐酸化性に影響を与える。第１コート層の厚さが薄くなりすぎると、高抵抗体であるＣｒ2Ｏ3の偏析空間を十分に確保できなくなる。従って、第１コート層の厚さは、１μｍ以上が好ましい。第１コート層の厚さは、好ましくは、１．５μｍ以上、さらに好ましくは、２μｍ以上である。
一方、第１コート層の厚さが厚くなりすぎると、ＡＳＲが大きくなるとともに、膜にヒビ割れが生じやすくなる。従って、第１コート層の厚さは、３０μｍ以下が好ましい。第１コート層の厚さは、好ましくは、２５μｍ以下、さらに好ましくは、２０μｍ以下である。
【００２０】
［１．３．  第２コート層］
［１．３．１．  組成］
第２コート層は、第１コート層の表面に形成される。また、第２コート層は、導電性酸化物（Ｂ）を含む。導電性酸化物（Ｂ）は、集電体として使用可能な程度の導電性を持つ酸化物であれば良く、特に限定されない。導電性酸化物（Ｂ）は、導電性酸化物（Ａ）と同一の材料であっても良く、あるいは、異なる材料であっても良い。
【００２１】
導電性酸化物（Ｂ）としては、例えば、
（ａ）Ｌａ(Ｎｉ1-xＦｅx)Ｏ3（但し、０．１≦ｘ≦０．９）、
（ｂ）ＭｎyＣｏ3-yＯ4（但し、０＜ｙ≦３）（以下、「ＭＣＯ」ともいう）、
（ｃ）Ｃｏ3Ｏ4、
（ｄ）Ｚｎ(ＣｏzＭｎ1-z)2Ｏ4（但し、０＜ｚ＜１）、
（ｅ）Ｓｒ1-MＬａMＴｉＯ3（但し、０＜Ｍ＜１）、
などがある。
第２コート層は、これらのいずれか１種の酸化物からなるものでも良く、あるいは、２種以上を含む混合物又は固溶体であっても良い。
【００２２】
これらの中でも、導電性酸化物（Ｂ）は、ＬＮＦ、ＭＣＯ、及びＣｏ3Ｏ4が好ましい。ＬＮＦは、上述したように、他の導電性酸化物に比べて、抵抗値が低いという利点がある。
【００２３】
ＭＣＯは、ステンレス鋼から放出されたＣｒと反応し、ＣｏyＣｒ3-yＯ4（０．１≦ｙ≦２．９）からなるＣｏ−Ｃｒ系酸化物層を形成する。Ｃｏ−Ｃｒ系酸化物は、Ｃｒ2Ｏ3やＭｎＣｒ2Ｏ3に比べて抵抗が低いため、集電体の接触抵抗の増大を抑制することができる。
ＭＣＯに含まれるＣｏ量が多くなるほど、導電性が高くなる。従って、ｙは、２．５以下が好ましい。ｙは、好ましくは、２．３以下、さらに好ましくは、２．０以下である。
さらに、ｙ＝０であるＭＣＯ、すなわち、Ｃｏ3Ｏ4は、ＭＣＯに比べると導電性ではやや劣るが、メッキ法等で簡易に空隙率の低い膜を作製できるという利点がある。
【００２４】
第２コート層は、導電性酸化物（Ｂ）のみからなるものでも良く、あるいは、他の材料が含まれていても良い。
一般に、第２コート層に含まれる導電性酸化物（Ｂ）の量が多くなるほど、抵抗値の低い集電体が得られる。第２コート層に含まれる導電性酸化物（Ｂ）の量は、好ましくは、８０ｗｔ％以上、さらに好ましくは、９０ｗｔ％以上である。
【００２５】
［１．３．２．  厚さ］
第２コート層の厚さは、集電体の耐酸化性や、Ｃｒの放出特性に影響を与える。第２コート層の厚さが薄くなりすぎると、Ｃｒの放出を十分に抑制できなくなる。従って、第２コート層の厚さは、１μｍ以上が好ましい。第２コート層の厚さは、好ましくは、１．５μｍ以上、さらに好ましくは、２μｍ以上である。
一方、第２コート層の厚さが厚くなりすぎると、ＡＳＲが大きくなる。従って、第２コート層の厚さは、１０μｍ以下が好ましい。第２コート層の厚さは、好ましくは、８μｍ以下、さらに好ましくは、５μｍ以下である。
【００２６】
［１．４．  空隙率］
［１．４．１．  ε1とε2の関係］
本発明において、第１コート層は、主としてＣｒの偏析空間を確保するための機能を備え、第２コート層は、主としてＣｒの放出を抑制する機能を備えている。そのため、第１コート層の空隙率ε1と第２コート層の空隙率ε2との間には、少なくとも次の式（１）の関係が成り立っている必要がある。
ε2＜ε1    …（１）
ここで、「空隙率」とは、（ρ0−ρ）×１００／ρ0で表される値をいう。但し、「ρ0」はコート層の理論密度、「ρ」はコート層の実際の密度である。
【００２７】
［１．４．２．  ε1］
第１コート層の空隙率ε1は、接触抵抗の初期値、及び耐久性に影響を与える。長期間安定して低い接触抵抗を維持するためには、ε1は、次の式（２）の関係をさらに満たしているのが好ましい。
２０％≦ε1≦５０％    …（２）
【００２８】
ε1が小さくなりすぎると、Ｃｒの偏析空間を十分に確保することができない。そのため、長期間使用すると、空隙がＣｒ2Ｏ3で閉塞し、やがてコート層と基板との界面にＣｒ2Ｏ3層が析出する。従って、ε1は、２０％以上が好ましい。ε1は、好ましくは、２５％以上、さらに好ましくは、３０％以上である。
一方、ε1が大きくなりすぎると、第１コート層の抵抗値の初期値がかえって増大する。従って、ε1は、５０％以下が好ましい。ε1は、好ましくは、４８％以下、さらに好ましくは、４５％以下である。
【００２９】
［１．４．３．  ε2］
第２コート層の空隙率ε2は、Ｃｒの放出特性に影響を与える。そのため、ε2は、次の式（３）を満たしているのが好ましい。
ε2≦２０％    …（３）
【００３０】
ε2が大きくなりすぎると、第２コート層から外部にＣｒが放出され易くなる。従って、ε2は、２０％以下が好ましい。ε2は、好ましくは、１５％以下、さらに好ましくは、１０％以下である。
【００３１】
［１．５．  接触抵抗］
本発明に係る集電体において、第１コート層及び第２コート層の組成及び空隙率を最適化すると、ＡＳＲが小さく、かつ、耐久性に優れた集電体が得られる。
具体的には、製造条件を最適化すると、ＡＳＲの初期値（測定温度：７００℃）は、１ｍΩ・ｃｍ2以下となる。また、大気中、８００℃で１０００時間保持した後のＡＳＲ（測定温度：７００℃）は、２．０ｍΩ・ｃｍ2以下、１．５ｍΩ・ｃｍ2以下、あるいは、１．０ｍΩ・ｃｍ2以下となる。
【００３２】
［２．  集電体の製造方法］
本発明に係る集電体の製造方法は、
Ｆｅ−Ｃｒ系ステンレス鋼からなる基板の表面に、導電性酸化物（Ａ）を含む第１コート層前駆体を形成する第１コーティング工程と、
前記基板を還元雰囲気下において熱処理する第１還元工程と、
前記基板を酸化雰囲気下において焼成する第１焼成工程と、
第１コート層の表面に、導電性酸化物（Ｂ）を含む第２コート層前駆体を形成する第２コーティング工程と、
前記基板を還元雰囲気下において熱処理する第２還元工程と、
前記基板を酸化雰囲気下において焼成する第２焼成工程と、
を備えている。
【００３３】
［２．１．  第１コーティング工程］
まず、Ｆｅ−Ｃｒ系ステンレス鋼からなる基板の表面に、導電性酸化物（Ａ）を含む第１コート層前駆体を形成する（第１コーティング工程）。コーティング方法は、特に限定されるものではなく、種々の方法を用いることができる。
コーティング方法としては、例えば、
（ａ）粉末、バインダ、可塑剤、及び溶媒を含むスラリーを作製し、基板をスラリーに浸漬するディップコート法、
（ｂ）粉末、バインダ、可塑剤、及び溶媒を含むスラリーを作製し、基板表面にスラリーを塗布するスクリーン印刷法、
（ｃ）粒子を高速で噴射するエアロゾルデポジション法、
などがある。
【００３４】
［２．２．  第１還元工程］
次に、第１コート層前駆体が形成された基板を還元雰囲気下において熱処理する（第１還元工程）。還元処理は、第１コート層の焼結性を向上させるために必要である。導電性酸化物（Ａ）を含む第１コート層前駆体を還元処理すると、酸化物粒子が還元され、部分的に金属が生成する。この金属が第１コート層の焼結を促進させると考えられている。
【００３５】
還元は、水素雰囲気下において、第１コート層前駆体が形成された基板を熱処理することにより行う。熱処理温度が低すぎると、導電性酸化物（Ａ）の還元が不十分となる。従って、熱処理温度は、４００℃以上が好ましい。熱処理温度は、好ましくは、５００℃以上、さらに好ましくは、６００℃以上である。
一方、熱処理温度が高すぎると、導電性酸化物（Ａ）の粒子が粗大化し、第１コート層の焼結性を低下させる。従って、熱処理温度は、８５０℃以下が好ましい。熱処理温度は、好ましくは、８３０℃以下、さらに好ましくは、８００℃以下である。
【００３６】
熱処理時間は、熱処理温度に応じて、最適な時間を選択する。一般に、熱処理温度が高くなるほど、短時間で還元処理が完了する。最適な熱処理時間は、熱処理温度にもよるが、通常、２〜２４時間である。
【００３７】
［２．３．  第１焼成工程］
次に、還元処理後の基板を酸化雰囲気下において焼成する（第１焼成工程）。これにより、第１コート層前駆体が焼結し、第１コート層となる。
【００３８】
焼成温度が低すぎると、焼結が不十分となる。従って、焼成温度は、６００℃以上が好ましい。焼成温度は、好ましくは、６５０℃以上である。
一方、焼成温度が高すぎると、緻密化が進行し、第１コート層の空隙率ε1が過度に小さくなる。従って、焼成温度は、９００℃以下が好ましい。焼成温度は、好ましくは、８５０℃以下である。
【００３９】
焼成時間は、焼成温度に応じて、最適な時間を選択する。一般に、焼成温度が高くなるほど、短時間で焼結が完了する。最適な焼成時間は、焼成温度にもよるが、通常、１〜２４時間である。
【００４０】
［２．４．  第２コーティング工程］
次に、  第１コート層の表面に、導電性酸化物（Ｂ）を含む第２コート層前駆体を形成する（第２コーティング工程）。第２コーティング工程の詳細については、第１コーティング工程を同様であるので、説明を省略する。
なお、第２コート層の空隙率ε2を第１コート層の空隙率ε1より小さくするために、導電性酸化物（Ａ）より粒径の小さな導電性酸化物（Ｂ）を用いるのが好ましい。
【００４１】
［２．５．  第２還元工程］
次に、第２コート層前駆体が形成された基板を還元雰囲気下において熱処理する（第２還元工程）。還元条件は、導電性酸化物（Ｂ）の組成に応じて、最適な条件を選択するのが好ましい。第２還元工程に関するその他の点については、第１還元工程と同様であるので、説明を省略する。
【００４２】
［２．６．  第２焼成工程］
次に、還元処理後の基板を酸化雰囲気下において焼成する（第２焼成工程）。これにより、第２コート層前駆体が緻密化し、第２コート層となる。焼成条件は、導電性酸化物（Ｂ）の組成に応じて、最適な条件を選択するのが好ましい。
なお、第２焼成工程の焼成温度は、第１焼成工程のそれより高くするのが好ましい。これは、第２コート層の空隙率ε2を第１コート層の空隙率ε1より小さくするためである。
第２焼成工程に関するその他の点については、第１焼成工程と同様であるので、説明を省略する。
【００４３】
［３．  作用］
ステンレス鋼基板の表面に形成するコート層としてＬａ(Ｎｉ1-xＦｅx)Ｏ3を用いると、他の導電性酸化物を用いた場合に比べて接触抵抗を小さくすることができる。しかし、この場合、ステンレス鋼基板とコート層との界面に高抵抗のＣｒ2Ｏ3が析出しやすい。
これに対し、コート層をＬａ(Ｎｉ1-xＦｅx)Ｏ3を含む第１コート層と、第２コート層との２層構造とし、かつ、第１コート層の空隙率ε1を第２コート層の空隙率ε1より大きくすると、緻密な第２コート層により集電体外部へのＣｒの放出が抑制される。また、ステンレス鋼基板から放出されたＣｒは、空隙率ε1の高い第１コート層の空隙内に析出する。そのため、ステンレス鋼基板からの集電体外部へＣｒの放出と、ステンレス鋼基板とコート膜の界面におけるＣｒ2Ｏ3層の形成とを同時に抑制することができる。
【実施例】
【００４４】
（実施例１〜４、比較例１）
［１．  試料の作製］
［１．１．  実施例１］
平均粒径：０．５μｍのＬａＮｉ0.6Ｆｅ0.4Ｏ3（以下、「ＬＮＦ」ともいう）、バインダ、可塑剤、及びエタノール含有有機溶媒をポットに入れ、ボールミルにて混合し、スラリーを作製した。ディップコート法にて、Ｆｅ−Ｃｒ系ステンレス鋼基板にスラリーをコートした。コートした基板を乾燥させた後、４％Ｈ2／Ｎ2雰囲気下において、７００℃で８ｈ還元処理した。その後、大気雰囲気下において、７００℃で２時間焼成することにより、第１コート層を形成した。
【００４５】
次に、平均粒径：０．０５μｍのＣｏ3Ｏ4、バインダ、可塑剤、及びエタノール含有有機溶媒をポットに入れ、ボールミルにて混合し、スラリーを作製した。ディップコート法にて、第１コート層が形成されたＦｅ−Ｃｒ系ステンレス鋼基板にスラリーをコートした。コートした基板を乾燥させた後、４％Ｈ2／Ｎ2雰囲気下において、７００℃で８ｈ還元処理した。その後、大気雰囲気下において、８５０℃で２時間焼成することにより、第２コート層を形成した。
【００４６】
［１．２．  実施例２］
実施例１と同一条件下で、第１コート層を形成した。
次に、平均粒径：０．２μｍのＬＮＦ、バインダ、可塑剤、及びエタノール含有有機溶媒をポットに入れ、ボールミルにて混合し、スラリーを作製した。ディップコート法にて、第１コート層が形成されたＦｅ−Ｃｒ系ステンレス鋼基板にスラリーをコートした。コートした基板を乾燥させた後、４％Ｈ2／Ｎ2雰囲気下において、７００℃で８ｈ還元処理した。その後、大気雰囲気下において、８５０℃で２時間焼成することにより、第２コート層を形成した。
【００４７】
［１．３．  実施例３］
実施例１と同一条件下で、第１コート層を形成した。
次に、平均粒径：０．２μｍのＭｎ1.5Ｃｏ1.5Ｏ4（以下、「ＭＣＯ」ともいう）、バインダ、可塑剤、及びエタノール含有有機溶媒をポットに入れ、ボールミルにて混合し、スラリーを作製した。ディップコート法にて、第１コート層が形成されたＦｅ−Ｃｒ系ステンレス鋼基板にスラリーをコートした。コートした基板を乾燥させた後、４％Ｈ2／Ｎ2雰囲気下において、７００℃で８ｈ還元処理した。その後、大気雰囲気下において、８５０℃で２時間焼成することにより、第２コート層を形成した。
【００４８】
［１．５．  実施例４］
平均粒径：０．５μｍのＬＮＦ、バインダ、可塑剤、及びエタノール含有有機溶媒をポットに入れ、ボールミルにて混合し、スラリーを作製した。バインダ量は、実施例２の１．５倍とした。ディップコート法にて、Ｆｅ−Ｃｒ系ステンレス鋼基板にスラリーをコートした。コートした基板を乾燥させた後、４％Ｈ2／Ｎ2雰囲気下において、７００℃で８ｈ還元処理した。その後、大気雰囲気下において、７００℃で２時間焼成することにより、第１コート層を形成した。
次に、実施例２と同一条件下で、第２コート層を形成した。
【００４９】
［１．５．  比較例１］
平均粒径：０．２μｍのＬＮＦ、バインダ、可塑剤、及びエタノール含有有機溶媒をポットに入れ、ボールミルにて混合し、スラリーを作製した。ディップコート法にて、Ｆｅ−Ｃｒ系ステンレス鋼基板にスラリーをコートした。コートした基板を乾燥させた後、４％Ｈ2／Ｎ2雰囲気下において、７００℃で８ｈ還元処理した。その後、大気雰囲気下において、８５０℃で２時間焼成することにより、コート層を形成した。
【００５０】
［２．  試験方法及び結果］
［２．１．  空隙率］
各コート層の緻密性を評価するために、コート層の重量と厚さを測定し、コート層の密度を算出した。このコート層の密度と理論密度の比を用いて、空隙率を算出した。ここで、Ｃｏ3Ｏ4、及びＬＮＦの理論密度は、それぞれ、６．１１ｇ／ｃｍ2、７．０２ｇ／ｃｍ2とした。また、ＭＣＯの理論密度は、５．５２ｇ／ｃｍ3とした。
【００５１】
［２．２．  接触抵抗］
４端子法を用いて、接触抵抗（ＡＳＲ）を測定した。ＡＳＲは、耐久試験前（初期値）及び耐久試験後に測定した。ＡＳＲの初期値は、大気中、７００℃で測定した。耐久試験は、大気中、８００℃で１０００ｈ保持することにより行った。耐久試験後、再度７００℃に温度を低下させ、７００℃において耐久試験後のＡＳＲを測定した。表１に、接触抵抗の初期値及び１０００ｈ耐久後の値、並びに、空隙率を示す。図１に、実施例１で得られた集電体の断面のＳＥＭ像を示す。
【００５２】
【表１】
2019087370.tif 000003
【００５３】
二層コートを実施した膜（実施例１〜４）のＡＳＲ変化は、緻密性の高いＬＮＦで一層コートした膜（比較例１）のＡＳＲ変化より小さく、二層コートした方が耐久性が向上することがわかった。これは、耐久試験中に生成するＣｒ2Ｏ3が、多孔質の第１コート層の空隙内に偏析し、第１コート層と基板の界面に明確なＣｒ2Ｏ3層が形成されないためと考えられる。
【００５４】
ここで、二層コート膜を用いた集電体において、初期ＡＳＲと耐久性を両立できる第１コート層の条件を検討した。比較例１、及び実施例２、４の結果を用い、第１コート層の空隙率と、初期ＡＳＲ及びＡＳＲの耐久変化量との相関を検討した結果、第１コート層の空隙率が２０〜５０％の時、初期ＡＳＲと耐久性を両立できることがわかった。
【００５５】
以上、本発明の実施の形態について詳細に説明したが、本発明は上記実施の形態に何ら限定されるものではなく、本発明の要旨を逸脱しない範囲内で種々の改変が可能である。
【産業上の利用可能性】
【００５６】
本発明に係る集電体は、固体酸化物形燃料電池などの高温型燃料電池の集電体（インターコネクタ）として使用することができる。
【図１】
2019087370.tif 000004